(57)【要約】【課題】磁性粉の微細化を図りつつ、さらなる保磁力の向上を図り、また、超常磁性粉の含有率の低く、記録媒体に用いることに好適な磁性材料を提供すること。【解決手段】仕込み時の組成式が（ＭＯ）・ｎ／２（Ｆｅ２Ｏ３）（Ｍは、２価の金属）で表され、ｎ＝Ｆｅ／Ｍ（モル比）の値が、スピネル型フェライトの化学量論量（ｎ＝２）より大きく化学量論量の１．５倍未満である２．０＜ｎ＜３．０であるスピネル型フェリ磁性粉であって、かつ、当該スピネル型フェリ磁性粉に含有される超常磁性粉が５質量％以下である。【選択図】図１
2005109191.tif 000002
【特許請求の範囲】
【請求項１】
仕込み時の組成式が（ＭＯ）・ｎ／２（Ｆｅ２Ｏ３）（Ｍは、２価の金属）で表され、ｎ＝Ｆｅ／Ｍ（モル比）の値が、スピネル型フェライトの化学量論量（ｎ＝２）より大きく化学量論量の１．５倍未満である２．０＜ｎ＜３．０であるスピネル型フェリ磁性粉であって、かつ、当該スピネル型フェリ磁性粉に含有される超常磁性粉が５質量％以下である、ことを特徴とするスピネル型フェリ磁性粉。
【請求項２】
前記Ｍが、Ｃｏ，Ｎｉ，Ｚｎ，Ｍｎから選ばれる一種以上の金属である、ことを特徴とする請求項１記載のスピネル型フェリ磁性粉。
【請求項３】
前記ｎの値が、２．２＜ｎ＜２．８であるスピネル型フェリ磁性粉であって、かつ、当該スピネル型フェリ磁性粉に含有される超常磁性粉が２質量％以下である、ことを特徴とする請求項１又は２記載のスピネル型フェリ磁性粉。
【請求項４】
保磁力が２３９〜６３７［ｋＡ／ｍ］、飽和磁化が５０．３×１０−６〜８８．０×１０−６［Ｗｂ・ｍ／ｋｇ］、であることを特徴とする請求項１，２又は３記載のスピネル型フェリ磁性粉。
【請求項５】
鉄及び前記Ｍの水可溶性金属塩をそれぞれ含む各水溶液を、前記ｎの条件を満たすように調合して混合水溶液とする工程と、
当該混合水溶液にアルカリ水溶液を加え、ｐＨ値を、１２．０≦ｐＨ≦１４．０に調整して共沈物含有液を得る工程と、
当該共沈物含有液を、８０℃〜１２０℃で加熱処理した後、ろ過、洗浄して乾燥することにより粉末を製造する工程と、
から成る製造工程によって製造されたことを特徴とする請求項１，２，３又は４記載のスピネル型フェリ磁性粉。
【請求項６】
前記共沈物含有液を得る工程が、ｐＨ値を１３．０＜ｐＨ＜１３．７に調整して当該共沈物含有液を得る工程である、ことを特徴とする請求項５記載のスピネル型フェリ磁性粉。
【請求項７】
前記請求項１、２，３，４，５又は６記載のスピネル型フェリ磁性粉を含有する磁気記録用媒体。
【発明の詳細な説明】
【技術分野】
【０００１】
本発明は、金属酸化物磁性粉及び当該磁性粉を含有する磁気記録用媒体にかかり、特に、高保磁力を有するスピネル型フェリ磁性粉及び当該磁性粉を含有する磁気記録用媒体に関する。
【背景技術】
【０００２】
従来から、データファイル用テープの記録媒体に使用される磁性材料として、鉄を含む複合酸化物であるスピネル型フェライトに関する研究が行われている。そして、スピネル型フェライトとして、種々の組成ＭＦｅ３Ｏ４（Ｍ＝Ｆｅ（II），Ｃｏ，Ｎｉ，Ｍｎ，Ａｌ，Ｃｕ，Ｚｎなど）が考えられるが、その一例として、Ｃｏフェライトが挙げられる。このＣｏフェライトは、結晶磁気異方性定数の値が大きいために、より微細な微粒子になっても超常磁性粒子になりにくいので良好な磁気特性を保持できることから、高密度磁気記録材料としての応用が期待されている。
【０００３】
これまで、上記Ｃｏフェライトとしては、スピン・スプレー・フェライトめっき法を用いて、薄膜として作製される例が知られている。また、さらなる磁性材料の磁気特性の向上を図るべく、上記方法によりＣｏ−Ｎｉフェライト薄膜の作製に関する研究が知られている（非特許文献１参照）。
【０００４】
【非特許文献１】張、他２名，「Ｃｏフェライト薄膜におけるＮｉの添加効果」，粉末及び粉末治金，平成１２年２月２５日，第４７巻，第２号，ｐ．１７１−１７４力の向上を図ることを目的とする。
【発明の開示】
【発明が解決しようとする課題】
【０００５】
しかしながら、従来から行われてきたＣｏ−Ｎｉ系スピネルフェライトもフェリ磁性体であるが、バルク材、あるいは、薄膜のものであり、その保磁力は最高でも２３９［ｋＡ／ｍ］（３０００［Ｏｅ］）に満たない。従って、この磁性材料を用いた記録媒体のさらなる高記録密度化を図ることが困難である。また、記録媒体に塗布される磁性材料の微細化の検討も図られ、マグネトプラムバイト型フェライト（Ｍ型フェライト）として、例えばＢａフェライトの研究も盛んに行われているが、平均粒子径が３０［ｎｍ］〜４０［ｎｍ］の磁性粉末を作製することができるものの、上記同様にその保磁力は最高でも２３９［ｋＡ／ｍ］（３０００［Ｏｅ］）に満たず、依然として保磁力は低いものであった。従って、このような保磁力の低い磁性材料を、磁気記録用媒体、特に、磁気テープに使用したとしても、記録情報である磁気を安定して保持することができず、記録媒体自体の基本的な性能の向上を図ることができないという問題が生じる。
【０００６】
また、上述した従来例におけるフェライトは、バルク材や薄膜のものであるため、均一な微粒子を製造するまでに至っておらず、当該粒子における保磁力の均一化も図ることができない、という問題も生じる。そして、依然として磁性粉中に多くの割合で超常磁性粉が存在するため、周囲の磁界の強さに応じて磁化状態が変動し、磁化を安定に保つことができない。このため、かかる磁性粉を上述したようにデータストレージ用記憶媒体、特に磁気テープに使用すると、巻回されて積層状態にある箇所では、記録データの転写が発生し易くなるという問題が生じる。すなわち、超常磁性粉の存在や粒子特性の不均一により、保磁力が均一でなく、保磁力の弱い箇所では記録データを安定して保持できず、重なり合う磁気テープ間で転写が生じ、情報の記録性能の低下という問題が生じる。これに対し、安定した磁化状態とするために製造した磁性粉中から超常磁性体を取り除くことも考えられるが、かかる作業の手間が増大し、これにより、製造コストが増大する、という問題も生じる。
【０００７】
本発明は、上記従来例の有する不都合を改善し、特に、磁性粉の微細化を図りつつ、さらなる保磁力の向上を図り、また、超常磁性粉の含有率が低く、記録媒体に用いることに好適な磁性材料を提供することをその目的とする。
【課題を解決するための手段】
【０００８】
上記課題を解決するために、本発明にかかるスピネル型フェリ磁性粉は、仕込み時の組成式が（ＭＯ）・ｎ／２（Ｆｅ２Ｏ３）（Ｍは、２価の金属）で表され、ｎ＝Ｆｅ／Ｍ（モル比）の値が、スピネル型フェライトの化学量論量（ｎ＝２）より大きく化学量論量の１．５倍未満である２．０＜ｎ＜３．０であるスピネル型フェリ磁性粉であって、かつ、当該スピネル型フェリ磁性粉に含有される超常磁性粉が５質量％以下である。このとき、例えば２価の金属Ｍは、Ｃｏ，Ｎｉ，Ｚｎ，Ｍｎから選ばれる一種以上の金属である。
【０００９】
そして、上記モル比であるｎの値が、２．２＜ｎ＜２．８であるスピネル型フェリ磁性粉であって、かつ、当該スピネル型フェリ磁性粉に含有される超常磁性粉が２質量％以下であると望ましい。さらには、保磁力が２３９〜６３７［ｋＡ／ｍ］、飽和磁化が５０．３×１０−６〜８８．０×１０−６［Ｗｂ・ｍ／ｋｇ］、であるとなお望ましい。
【００１０】
また、上述したスピネル型フェリ磁性粉は、鉄及びＭの水可溶性金属塩をそれぞれ含む各水溶液を、上記ｎの条件を満たすように調合して混合水溶液とする工程と、当該混合水溶液にアルカリ水溶液を加え、ｐＨ値を、１２．０≦ｐＨ≦１４．０に調整して共沈物含有液を得る工程と、当該共沈物含有液を、８０℃〜１２０℃で加熱処理した後、ろ過、洗浄して乾燥することにより粉末を製造する工程と、から成る製造工程によって製造されたものであると望ましい。このとき、共沈物含有液を得る工程が、ｐＨ値を１３．０＜ｐＨ＜１３．７に調整して当該共沈物含有液を得る工程であるとなお望ましい。
【００１１】
そして、上記製造したスピネル型フェリ磁性粉を含有した磁気記録用媒体を製造すると、なお望ましい。
【発明の効果】
【００１２】
上記のようにして製造されたスピネル型フェリ磁性粉は、粒径が微細かつ均一であり、さらに、高保磁力を有していて、磁気特性の優れた磁性材料である。そして、超常磁性粉の含有率がほぼ零に等しいため、記録媒体に使用したときに安定した記録保持を実現できる。特に、巻回され積層状態で使用される磁気テープに用いたとしても、磁気転写が生じすることなく、安定かつ確実に情報を記録可能である。
【発明を実施するための最良の形態】
【００１３】
以下、本発明であるスピネル型フェリ磁性粉について、第１図乃至第１７図を参照して説明する。本発明は、仕込み時の組成式が（ＭＯ）・ｎ／２（Ｆｅ２Ｏ３）（Ｍは、２価の金属）で表されるスピネル型フェリ磁性粉であって、特に、以下に説明する実施例では、２価の金属であるＭがＣｏ及びＮｉである場合を例示して説明する。但し、Ｍは、これらに限定されず、Ｃｏ，Ｎｉ，Ｚｎ，Ｍｎから選ばれる一種以上の金属であり、また、他の金属（例えば、Ｍｇ）であってもよい。このようにＭが実施例に示していない他の金属である場合も、以下の説明と同様の磁気特性を有することを実験により確認している。
【００１４】
具体的に、以下の実施例にて例示するスピネル型フェリ磁性粉は、組成式（ＣｏＯ）ｘ（ＮｉＯ）ｙ・ｎ／２Ｆｅ２Ｏ３であり、換言すると、組成式ＣｏｘＮｉｙＦｅ２Ｏ４である。そして、ｎ＝Ｆｅ／Ｍ（モル比）の値が、２．０＜ｎ＜３．０である。これは、スピネル型フェライトの化学量論量（ｎ＝２）より大きく化学量論量の１．５倍未満であることを示している。さらに、上記ｘ，ｙの値が、０＜ｘ＜１、０＜ｙ＜１、ｘ＋ｙ＝１を満たす組成であり、ＣｏとＮｉとが併存するスピネル型フェリ磁性粉である。但し、ｘ，ｙのいずれか一方の値が「０」であってもよい。すなわち、２価の金属が少なくとも一種含まれていればよい。
【００１５】
上記本発明におけるスピネル型フェリ磁性粉の製造方法を説明する。まず、原料である鉄及びＭであるＣＯ，Ｎｉの水可溶性金属塩をそれぞれ水に溶解して、Ｆｅ３＋，Ｃｏ２＋及びＮｉ２＋の各水溶液を所定濃度に調整する（第一の工程）。そして、各水溶液を所定のモル比（上述したｎの値の範囲内）に調合して混合水溶液とする。このとき、ｎ＝Ｆｅ／Ｍ（モル比）の値を２．０＜ｎ＜３．０に調整するが、特に、２．２＜ｎ＜２．８を満たすよう調整してもよい（第二の工程）。
【００１６】
続いて、混合水溶液を攪拌しながらアルカリ水溶液を加え、ｐＨ値を、１２．０≦ｐＨ≦１４．０に調整して共沈物含有液を得る（第三の工程）。そして、この共沈物含有液（沈殿スラリー）を攪拌しながら、８０℃〜１２０℃で加熱処理（第四の工程）した後、ろ過、洗浄して乾燥することにより粉末を製造する（第五の工程）。
【００１７】
ここで、上述したスピネル型フェリ磁性粉の製造法において、アルカリ水溶液を原料混合水溶液に添加して沈殿を生成する工程（第二の工程）では、アルカリの添加量は原料金属塩水溶液中の全金属イオンに対して１当量以上の量であり、添加後の溶液のＯＨ基濃度が３［ｍｏｌ／ｌ］以下となる量である。そして、これにより生成する沈殿スラリーのｐＨ値を通常１２．０〜１４．０、好ましくは、１３．０〜１３．７に調整するとよい。なお、アルカリの添加量を上記のようにしたのは、１当量以下では未反応の金属イオンが残存することがあり、また、アルカリ添加後の水溶液のＯＨ基濃度が３［ｍｏｌ／ｌ］以上ではコバルトが再溶出することがあるからである。
【００１８】
また、原料金属塩の沈殿スラリーを加熱してスピネル型結晶粒子を生成する第四の工程では、好ましい加熱温度は８０〜１０１［℃］である。加熱温度が８０［℃］以下では含水酸化鉄α−ＦｅＯＯＨが混合生成し、１０１［℃］を越えて加熱することは常圧下では困難であり、オートクレーブ等の特殊な装置を必要とするためである。なお、加熱温度の更なる好ましい温度は８５〜１００［℃］である。また、上記第五の工程は、反応生成物をろ過、洗滌、乾燥及び粉砕の各工程から成る常法の粉末精製工程である。
【００１９】
なお、上述した製造方法は、簡単な装置を用い、しかも１００［℃］以下の水溶液中で、本発明の単相のスピネル型フェリ磁性微粒子を製造することが出来きるばかりではなく、製造粒子は常法により固液分離して粉末に精製することができるので、経済性が高い製造方法である。
【００２０】
ここで、本発明で使用する原料金属塩とは、鉄原料は塩化第二鉄、硫酸第二鉄などの第二鉄塩、コバルト原料は塩化コバルト、硫酸コバルトなど、また、ニッケル原料は塩化ニッケル、硫酸ニッケルなどの水可溶性塩類である。但し、これらに限定されるものではない。また、本発明で使用するアルカリとは、苛性ソーダ、アンモニア水など水可溶性苛性アルカリ類であるが、これらに限定されるものではない。
【００２１】
そして、製造された磁性粉の磁気特性は以下のようである。まず、飽和磁化σｓは、通常５０．３×１０−６〜８８．０×１０−６［Ｗｂ・ｍ／ｋｇ］（４０乃至７０［ｅｍｕ／ｇ］）であり、特に、好ましくは５６．５×１０−６〜８８．０×１０−６［Ｗｂ・ｍ／ｋｇ］（４５乃至７０［ｅｍｕ／ｇ］）である。なお、飽和磁化が５０．３×１０−６［Ｗｂ・ｍ／ｋｇ］（４０［ｅｍｕ／ｇ］）以下の値では磁性材料として特性不足であるため、本発明は磁性材料として好ましいことがわかる。ちなみに、本願においては、１［ｅｍｕ／ｇ］＝４π×１０−７［Ｗｂ・ｍ／ｋｇ］として換算する（πは円周率）。
【００２２】
また、本発明のスピネル型フェリ磁性粉の保磁力ＨｃＪは、通常２３９〜６３７［ｋＡ／ｍ］（３０００〜８０００［Ｏｅ］）であり、特に、好ましくは２７９〜６３７［ｋＡ／ｍ］（３５００〜８０００［Ｏｅ］）である。なお、保磁力が２３９［ｋＡ／ｍ］（３０００［Ｏｅ］）以下では目的とする磁性材料として特性不足であるため、本発明は磁性材料として好ましいことがわかる。ちなみに、本願においては、１［Ｏｅ］＝１０３／４π［Ａ／ｍ］としている（πは円周率）。
【００２３】
そして、上記磁性粉の粒子径は１０〜５０［ｎｍ］である。ここで、１０［ｎｍ］以下の微粒子は磁化値が低いものであり、５０［ｎｍ］以上の場合は微粒子の特徴が減少するため、本発明の磁性粉は高品質な磁性材料である。なお、さらに好ましい粒子径は２０〜４０［ｎｍ］である。
【００２４】
ここで、ｎの値について考えると、後述するように、ｎ＝Ｆｅ／（Ｃｏ＋Ｎｉ）＞２．０の組成は１相から成るフェリ磁性粒子であるが、Ｆｅ／（Ｃｏ＋Ｎｉ）＞３．０の組成ではＦｅ分が大過剰になり酸化鉄が混在し、Ｆｅ／（Ｃｏ＋Ｎｉ）＝２．０の組成は２相から成る磁性粒子となる。また、Ｆｅ／（Ｃｏ＋Ｎｉ）＜２．０のものは、Ｆｅに対するＣｏとＮｉの総和で２価金属イオンが過剰であり異相が混在する。そして、２相以上の組成物が混在すると磁性材料としての磁気特性が劣化することから、本発明における２．０＜ｎ＜３．０にて製造した磁性体は、組成が単相から成る粒子であり、磁気特性の高い高品質のものであると言える。
【００２５】
このようにして製造されたスピネル型フェリ磁性粉は、従来のＣｏ系スピネルフェライト微粒子のフェリ磁性体であるＣｏフェライトの１６ｄ位置に占める二価金属イオンに注目して、Ｃｏの一部をＮｉで置換して、ＣｏとＮｉを共存させることにより超交換相互作用が高められ、保磁力が向上することとなる。すなわち、Ｃｏの一部をＮｉで置換して、上述したｘ，ｙ，ｎの値を所定範囲に設定することにより、以下に説明するように、特に、磁気記録用媒体として用いることに好適な、磁気特性の高い磁性材料となる。以下、上記特性について、各実施例にて詳述する。
【００２６】
（実施例１）
実施例１では、上記特性を確認すべく、組成式（ＣｏＯ）ｘ（ＮｉＯ）ｙ・ｎ／２Ｆｅ２Ｏ３（換言すると、組成式ＣｏｘＮｉｙＦｅ２Ｏ４）において、ＣｏとＮｉの比を変えて実験を行った。かかる実施例の概要を説明すると、図１に示すように、Ｃｏに対してＮｉを増加すると製造物粒子の保磁力ＨｃＪが増大することを見出した。なお、かかる図はｎ＝２のものであるが、２．０＜ｎ＜３．０の場合も同様に、Ｎｉを添加すると保磁力が増大することを確認している。また、図２に示すように、（Ｃｏ＋Ｎｉ）に対してＦｅのモル比を増加すると製造物粒子の保磁力ＨｃＪが増大することを見出した。さらに、これら製造微粒子の温度特性（σ−Ｔ）を測定した結果、図３（ａ）に示すように、（Ｃｏ＋Ｎｉ）に対するＦｅのモル比Ｆｅ／（Ｃｏ＋Ｎｉ）＝２．０の時には製造物は２相から成るが、モル比Ｆｅ／（Ｃｏ＋Ｎｉ）が２．０より大きい場合の製造物は図３（ｂ）に示すように１相から成るものであることなどを見出した。
【００２７】
なお、実施例１（後述する他の実施例でも同様）では、上述した製造方法にて磁性粉を製造したが、その際に、原料溶解と調合に１リットルガラスビーカーを用い、合成反応には温度計と攪拌機を備えた２リットル耐熱性ガラスのフラスコを使用し、ろ過洗滌はヌッチェとろ紙を用い、乾燥は電気オーブンで行い、粉砕は乳バチを用いて行った。また、原料水溶液の濃度、ＯＨ基濃度の決定は化学分析法で測定した。反応母液のｐＨはｐＨメーターを用いて測定分析を行い、生成物の評価では、磁気特性及びキュリー温度は振動試料型磁力計（ＶＳＭ）を用い、沈殿物及び粒子の元素分析は、質量分析装置を使用して行った。結晶構造はＸ線回折装置で、粒子形態は透過型電子顕微鏡（ＴＥＭ）で、さらに、回転ヒステリシス損失Ｗｒはトルク磁力計を用いて測定した。以下、実施例１についてさらに詳述する。
【００２８】
まず、原料金属塩として、塩化第二鉄六水塩、塩化コバルト六水塩及び塩化ニッケル六水塩を用い、これらそれぞれを１リットルガラスビーカー中で純水に溶解して、０．２２５［ｍｏｌ／ｌ］のＦｅ＋３水溶液、０．１０［ｍｏｌ／ｌ］のＣｏ２＋水溶液及び０．１０［ｍｏｌ／ｌ］のＮｉ２＋水溶液を、各１リットル調製した。この水溶液を用いて、攪拌機と温度計を装備した容積が２リットルのフラスコにＦｅ＋３水溶液４００［ｍｌ］、Ｃｏ２＋水溶液２００［ｍｌ］及びＮｉ２＋水溶液２００［ｍｌ］を投入してＦｅ／（Ｃｏ＋Ｎｉ）＝２．２５の混合水溶液８００［ｍｌ］を調合した後、攪拌混合しながら、別に用意した濃度が３．０［ｍｏｌ／ｌ］の苛性ソーダ水溶液２４０［ｍｌ］を投入して、金属塩混合水溶液から中和反応によりｐＨ１３．３の１０４０［ｍｌ］の沈殿スラリーを生成した。このとき、得られた沈殿スラリーの一部をサンプリングし、ろ過処理して得た沈殿物を、元素分析した結果、Ｆｅが４６．９５質量％、Ｃｏが１１．００質量％、Ｎｉが１１．６０質量％であった。
【００２９】
次に、この沈殿スラリーを攪拌しながら８５〜１００［℃］の温度で１２０分間加熱して、金属混合沈殿から縮重合反応により黒色粒子を生成した。この生成粒子はデカンテーション法で２４時間毎に５回水洗を行った後、ヌッチェを用い２号ろ紙でろ過して回収した。ろ過物は電気オーブンを用いて８０［℃］で１２時間乾燥し、乾燥物を乳バチで粉砕して黒色粉末を得た。
【００３０】
得られた黒色粉末は、Ｘ線回折測定の結果、図５に示すようにスピネル結晶の微粒子であり、その粒子形態は透過型電子顕微鏡（ＴＥＭ）により観察した結果、図６に示すように平均粒径が約３０［ｎｍ］単分散微粒子であった。そして、その組成は、組成式（ＣｏＯ）０．５（ＮｉＯ）０．５・１．１２５Ｆｅ２Ｏ３、すなわち、ｎ＝Ｆｅ／（Ｃｏ＋Ｎｉ）＝２．２５で、ｘ＝０．５，ｙ＝０．５であった。
【００３１】
ここで、上記図５，６に示すものとは異なり、ｎ＝２．５のときに得られた微粒子の粒子形態を図４（ａ）に示す。この図に示すように、かかる場合にも立方形状を呈した平均粒径が約３０［ｎｍ］単分散微粒子であり、粒子径が均一となる。一方、図４（ｂ）にｎ＝３のときに得られた微粒子を示すが、かかる組成では針状粒子が観察され、単相ではないことがわかる。
【００３２】
また、この粒子は振動試料型磁力計（ＶＳＭ）を用いて磁気測定を行った結果、飽和磁化σsが５６．３×１０−６［Ｗｂ・ｍ／ｋｇ］（４４．８［ｅｍｕ／ｇ］）、保磁力ＨｃＪが５０７［ｋＡ／ｍ］（６３７０［Ｏｅ］）であり、図７のσ−Ｔ曲線に示すようにキュリー点が５５７．３［℃］の単相結晶磁性粒子であった。
【００３３】
さらに、この磁性粒子の回転ヒステリシス損失Ｗｒを検討するためにトルク磁力計を用いて、回転ヒステリシス損失に相当する値であるＷｒ／Ｊｓの磁界依存性を測定した結果、Ｈａ．ａｖｅ．＝２０２９［ｋＡ／ｍ］（２５．５［ｋＯｅ］）であった。また、磁化機構に関連する回転ヒステリシス積分Ｒｈは、１．５７となるため、当該試料の磁化モデルはｆａｎｎｉｎｇ（ファンニング）モデルに近い値が得られた。これにより、本磁性粒子粉が磁性材料として非常に優れた特性を有していると言える。
【００３４】
また、生成された磁性粉中に含有される超常磁性粉は、５質量％以下であることを確認した。特に、ｎの値が２．２＜ｎ＜２．８の場合には、超常磁性粉の含有量が２質量％以下となった。このように、超常磁性粉の含有量がほぼ零に等しいことで、安定して磁化されうる磁性材料であることがわかる。なお、超常磁性粉含有量は、製造したスピネル型フェリ磁性粉のヒステリシスループにおいて、強磁界で磁化が飽和しているか否かを調べることにより、確認できる。
【００３５】
以上のように、本実施例におけるスピネル型フェリ磁性粉は、粒子径が微細かつ均一であり、保持力も高いことから、磁気記録用媒体として利用することで安定した記録保持を実現することができる。そして、さらに超常磁性粉の含有率も低いことから、特に、磁気記録テープに用いることに好適である。すなわち、磁気記録テープでは、巻回されて積層状態にある箇所では、まず保磁力が均一でないと保磁力の弱い箇所では磁気を安定して保持できず、重なり合う磁気テープ間で磁気転写が生じ、また、超常磁性が存在する箇所は、重なり合う磁気テープの磁化状態によって磁化状態が揺らぎ、上記同様に磁気転写が生じるなど、安定した記録保持を行うことができないという問題が生じる。従って、本実施例における磁性粉を含有した磁気記録用媒体は、特に、磁気記録テープでは、磁気転写の発生を抑制でき、安定した記録保磁を実現することができる。
【００３６】
（実施例２乃至５）
次に、上述した組成式ＣｏｘＮｉｙＦｅ２Ｏ４において、特に、Ｎｉ量が少ない場合、すなわち、０＜ｙ≦０．４範囲内においてモル比ｎ：Ｆｅ／（Ｃｏ＋Ｎｉ）を変更した場合について、実施例２乃至実施例５を参照して説明する。当該組成によると、保磁力ＨｃＪが増大するという効果を有する。なお、ｙ＞０の場合の微粒子の具体的な諸特性の一例を、図８乃至図１３の表に示す。但し、この表に示す特性値は、実験の結果得られた値の一例であって、必ずしもかかる値に限定されるものではない。
【００３７】
（実施例２）
原料金属塩として、塩化二鉄六水塩、塩化コバルト六水塩、塩化ニッケル六水塩を用い、これらそれぞれをガラスビーカー中で純粋に溶解して、
（２−１）：０．２５［ｍｏｌ／ｌ］のＦｅ３＋水溶液２００［ｍｌ］及び０．１［ｍｏｌ／ｌ］のＣｏ２＋水溶液２００［ｍｌ］、
（２−２）：０．２５［ｍｏｌ／ｌ］のＦｅ３＋水溶液２００［ｍｌ］、０．１［ｍｏｌ／ｌ］のＣｏ２＋水溶液１８０［ｍｌ］及びＮｉ２＋水溶液２０［ｍｌ］、
をそれぞれ調整した。これらの水溶液を用いて、ｐＨメーターと温度計を装備した容積が１リットルの耐熱性ビーカーに投入してＦｅ／（Ｃｏ＋Ｎｉ）＝２．５の混合溶液４００［ｍｌ］をそれぞれ調合した。その後、攪拌混合しながら、別に用意した濃度が３［ｍｏｌ／ｌ］の苛性ソーダ水溶液２００乃至５００［ｍｌ］を投入して金属塩混合水溶液から中和反応により、それぞれ６００乃至９００［ｍｌ］の沈殿スラリーを生成した。
【００３８】
次に、この沈殿スラリーを１００℃の温度で１２０分間加熱して、金属混合沈殿から縮重合反応により黒色粒子を生成した。この粒子は、デカンテーション法で２４時間毎に５回水洗いを行った後、２号ろ紙でろ過して回収した。ろ過物は恒温槽を用いて８０℃で１２時間乾燥し、乾燥物を乳鉢で粉砕して黒色粉末を得た。
【００３９】
得られた黒色粉末は、組成式ＣｏｘＮｉｙＦｅ２Ｏ４において、
（２−１）：Ｆｅ／（Ｃｏ＋Ｎｉ）＝２．５、ｘ＝１．０、ｙ＝０、
（２−２）：Ｆｅ／（Ｃｏ＋Ｎｉ）＝２．５、ｘ＝０．９、ｙ＝０．１、
であり、Ｘ線回折測定の結果、それぞれスピネル結晶の結晶構造であった。そして、その粒子形態は透過型電子顕微鏡（ＴＥＭ）により観察した結果、略立方形状である平均粒子径が約２０乃至４０［ｎｍ］の単分散微粒子であった。また、それぞれの粒子は、振動試料型磁力計（ＶＳＭ）を用いて磁気測定を行った結果、保磁力ＨｃＪが約１６０乃至２４０［ｋＡ／ｍ］の単相粒子であるスピネル型フェリ磁性微粒子粉であった。特に、上記（２−２）に示すケースでは、組成が（ＣｏＯ）０．９（ＮｉＯ）０．１・１．２５Ｆｅ２Ｏ３であり、図１３に示すように、平均粒子径が約２５［ｎｍ］であり、また、飽和磁化σsが６５．５×１０−６［Ｗｂ・ｍ／ｋｇ］、保磁力ＨｃＪが１８８［ｋＡ／ｍ］であった。
【００４０】
（実施例３）
原料金属塩として、塩化二鉄六水塩、塩化コバルト六水塩、塩化ニッケル六水塩を用い、これらそれぞれをガラスビーカー中で純粋に溶解して、
（３−１）：０．２２５［ｍｏｌ／ｌ］のＦｅ３＋水溶液２００［ｍｌ］、０．１［ｍｏｌ／ｌ］のＣｏ２＋水溶液１６０［ｍｌ］及びＮｉ２＋水溶液４０［ｍｌ］、
（３−２）：０．２７５［ｍｏｌ／ｌ］のＦｅ３＋水溶液２００［ｍｌ］、０．１［ｍｏｌ／ｌ］のＣｏ２＋水溶液２００［ｍｌ］、
（３−３）：０．２７５［ｍｏｌ／ｌ］のＦｅ３＋水溶液２００［ｍｌ］、０．１［ｍｏｌ／ｌ］のＣｏ２＋水溶液１８０［ｍｌ］及びＮｉ２＋水溶液２０［ｍｌ］、
をそれぞれ調整した。これらの水溶液を用いて、ｐＨメーターと温度計を装備した容積が１リットルの耐熱性ビーカーに投入して、（３−１）は、Ｆｅ／（Ｃｏ＋Ｎｉ）＝２．２５、（３−２），（３−３）は、Ｆｅ／（Ｃｏ＋Ｎｉ）＝２．７５の混合溶液４００［ｍｌ］をそれぞれ調合した。その後、攪拌混合しながら、別に用意した濃度が３［ｍｏｌ／ｌ］の苛性ソーダ水溶液２００乃至５００［ｍｌ］を投入して金属塩混合水溶液から中和反応により、それぞれ６００乃至９００［ｍｌ］の沈殿スラリーを生成した。
【００４１】
次に、この沈殿スラリーを１００℃の温度で１２０分間加熱して、金属混合沈殿から縮重合反応により黒色粒子を生成した。この粒子は、デカンテーション法で２４時間毎に５回水洗いを行った後、２号ろ紙でろ過して回収した。ろ過物は恒温槽を用いて８０℃で１２時間乾燥し、乾燥物を乳鉢で粉砕して黒色粉末を得た。
【００４２】
得られた黒色粉末は、組成式ＣｏｘＮｉｙＦｅ２Ｏ４において、
（３−１）：Ｆｅ／（Ｃｏ＋Ｎｉ）＝２．２５、ｘ＝０．８、ｙ＝０．２、
（３−２）：Ｆｅ／（Ｃｏ＋Ｎｉ）＝２．７５、ｘ＝１．０、ｙ＝０、
（３−３）：Ｆｅ／（Ｃｏ＋Ｎｉ）＝２．７５、ｘ＝０．９、ｙ＝０．１、
であり、Ｘ線回折測定の結果、それぞれスピネル結晶の結晶構造であった。そして、その粒子形態は透過型電子顕微鏡（ＴＥＭ）により観察した結果、略立方形状である平均粒子径が約２０乃至４０［ｎｍ］の単分散微粒子であった。また、それぞれの粒子は、振動試料型磁力計（ＶＳＭ）を用いて磁気測定を行った結果、保磁力ＨｃＪが約２４０乃至３２０［ｋＡ／ｍ］の単相粒子であるスピネル型フェリ磁性微粒子粉であった。
【００４３】
（実施例４）
原料金属塩として、塩化二鉄六水塩、塩化コバルト六水塩、塩化ニッケル六水塩を用い、これらそれぞれをガラスビーカー中で純粋に溶解して、
（４−１）：０．２２５［ｍｏｌ／ｌ］のＦｅ３＋水溶液２００［ｍｌ］、０．１［ｍｏｌ／ｌ］のＣｏ２＋水溶液１４０［ｍｌ］及びＮｉ２＋水溶液６０［ｍｌ］、
（４−２）：０．２５［ｍｏｌ／ｌ］のＦｅ３＋水溶液２００［ｍｌ］、０．１［ｍｏｌ／ｌ］のＣｏ２＋水溶液１６０［ｍｌ］及びＮｉ２＋水溶液４０［ｍｌ］、
（４−３）：０．２７５［ｍｏｌ／ｌ］のＦｅ３＋水溶液２００［ｍｌ］、０．１［ｍｏｌ／ｌ］のＣｏ２＋水溶液１６０［ｍｌ］及びＮｉ２＋水溶液４０［ｍｌ］、
をそれぞれ調整した。これらの水溶液を用いて、ｐＨメーターと温度計を装備した容積が１リットルの耐熱性ビーカーに投入して、（４−１）は、Ｆｅ／（Ｃｏ＋Ｎｉ）＝２．２５、（４−２）は、Ｆｅ／（Ｃｏ＋Ｎｉ）＝２．５、（４−３）は、Ｆｅ／（Ｃｏ＋Ｎｉ）＝２．７５の混合溶液４００［ｍｌ］をそれぞれ調合した。その後、攪拌混合しながら、別に用意した濃度が３［ｍｏｌ／ｌ］の苛性ソーダ水溶液２００乃至５００［ｍｌ］を投入して金属塩混合水溶液から中和反応により、それぞれ６００乃至９００［ｍｌ］の沈殿スラリーを生成した。
【００４４】
次に、この沈殿スラリーを１００℃の温度で１２０分間加熱して、金属混合沈殿から縮重合反応により黒色粒子を生成した。この粒子は、デカンテーション法で２４時間毎に５回水洗いを行った後、２号ろ紙でろ過して回収した。ろ過物は恒温槽を用いて８０℃で１２時間乾燥し、乾燥物を乳鉢で粉砕して黒色粉末を得た。
【００４５】
得られた黒色粉末は、組成式ＣｏｘＮｉｙＦｅ２Ｏ４において、
（４−１）：Ｆｅ／（Ｃｏ＋Ｎｉ）＝２．２５、ｘ＝０．７、ｙ＝０．３、
（４−２）：Ｆｅ／（Ｃｏ＋Ｎｉ）＝２．５、ｘ＝０．８、ｙ＝０．２、
（４−３）：Ｆｅ／（Ｃｏ＋Ｎｉ）＝２．７５、ｘ＝０．８、ｙ＝０．２、
であり、Ｘ線回折測定の結果、それぞれスピネル結晶の結晶構造であった。そして、その粒子形態は透過型電子顕微鏡（ＴＥＭ）により観察した結果、略立方形状である平均粒子径が約２０乃至４０［ｎｍ］の単分散微粒子であった。また、それぞれの粒子は、振動試料型磁力計（ＶＳＭ）を用いて磁気測定を行った結果、保磁力ＨｃＪが約３２０乃至４００［ｋＡ／ｍ］の単相粒子であるスピネル型フェリ磁性微粒子粉であった。
【００４６】
（実施例５）
原料金属塩として、塩化二鉄六水塩、塩化コバルト六水塩、塩化ニッケル六水塩を用い、これらそれぞれをガラスビーカー中で純粋に溶解して、
（５−１）：０．２２５［ｍｏｌ／ｌ］のＦｅ３＋水溶液２００［ｍｌ］、０．１［ｍｏｌ／ｌ］のＣｏ２＋水溶液１２０［ｍｌ］及びＮｉ２＋水溶液８０［ｍｌ］、
（５−２）：０．２５［ｍｏｌ／ｌ］のＦｅ３＋水溶液２００［ｍｌ］、０．１［ｍｏｌ／ｌ］のＣｏ２＋水溶液１４０［ｍｌ］及びＮｉ２＋水溶液６０［ｍｌ］、
（５−３）：０．２５［ｍｏｌ／ｌ］のＦｅ３＋水溶液２００［ｍｌ］、０．１［ｍｏｌ／ｌ］のＣｏ２＋水溶液１２０［ｍｌ］及びＮｉ２＋水溶液８０［ｍｌ］、
（５−４）：０．２７５［ｍｏｌ／ｌ］のＦｅ３＋水溶液２００［ｍｌ］、０．１［ｍｏｌ／ｌ］のＣｏ２＋水溶液１４０［ｍｌ］及びＮｉ２＋水溶液６０［ｍｌ］、
（５−５）：０．２７５［ｍｏｌ／ｌ］のＦｅ３＋水溶液２００［ｍｌ］、０．１［ｍｏｌ／ｌ］のＣｏ２＋水溶液１２０［ｍｌ］及びＮｉ２＋水溶液８０［ｍｌ］、
をそれぞれ調整した。これらの水溶液を用いて、ｐＨメーターと温度計を装備した容積が１リットルの耐熱性ビーカーに投入して、（５−１）は、Ｆｅ／（Ｃｏ＋Ｎｉ）＝２．２５、（５−２），（５−３）は、Ｆｅ／（Ｃｏ＋Ｎｉ）＝２．５、（５−４），（５−５）は、Ｆｅ／（Ｃｏ＋Ｎｉ）＝２．７５の混合溶液４００［ｍｌ］をそれぞれ調合した。その後、攪拌混合しながら、別に用意した濃度が３［ｍｏｌ／ｌ］の苛性ソーダ水溶液２００乃至５００［ｍｌ］を投入して金属塩混合水溶液から中和反応により、それぞれ６００乃至９００［ｍｌ］の沈殿スラリーを生成した。
【００４７】
次に、この沈殿スラリーを１００℃の温度で１２０分間加熱して、金属混合沈殿から縮重合反応により黒色粒子を生成した。この粒子は、デカンテーション法で２４時間毎に５回水洗いを行った後、２号ろ紙でろ過して回収した。ろ過物は恒温槽を用いて８０℃で１２時間乾燥し、乾燥物を乳鉢で粉砕して黒色粉末を得た。
【００４８】
得られた黒色粉末は、組成式ＣｏｘＮｉｙＦｅ２Ｏ４において、
（５−１）：Ｆｅ／（Ｃｏ＋Ｎｉ）＝２．２５、ｘ＝０．６、ｙ＝０．４、
（５−２）：Ｆｅ／（Ｃｏ＋Ｎｉ）＝２．５、ｘ＝０．７、ｙ＝０．３、
（５−３）：Ｆｅ／（Ｃｏ＋Ｎｉ）＝２．５、ｘ＝０．６、ｙ＝０．４、
（５−４）：Ｆｅ／（Ｃｏ＋Ｎｉ）＝２．７５、ｘ＝０．７、ｙ＝０．３、
（５−５）：Ｆｅ／（Ｃｏ＋Ｎｉ）＝２．７５、ｘ＝０．６、ｙ＝０．４、
であり、Ｘ線回折測定の結果、それぞれスピネル結晶の結晶構造であった。そして、その粒子形態は透過型電子顕微鏡（ＴＥＭ）により観察した結果、略立方形状である平均粒子径が約２０乃至４０［ｎｍ］の単分散微粒子であった。また、それぞれの粒子は、振動試料型磁力計（ＶＳＭ）を用いて磁気測定を行った結果、保磁力ＨｃＪが約４００［ｋＡ／ｍ］以上の単相粒子であるスピネル型フェリ磁性微粒子粉であった。
【００４９】
なお、図８乃至図１３の（５−６）に示すケースでは、各水溶液の濃度、量などを図に示すような値に設定して生成した。すると、Ｆｅ／（Ｃｏ＋Ｎｉ）＝２．５、ｘ＝０．５、ｙ＝０．５であり、保磁力ＨｃＪが約４００［ｋＡ／ｍ］以上の単相粒子であるスピネル型フェリ磁性微粒子粉であった。
【００５０】
以上、実施例２乃至実施例５をまとめると、Ｎｉ量の少ない組成別において、モル比ｎを２．２５〜２．７５と変化させると、保磁力ＨｃＪの高い単相粒子であるスピネル型フェリ磁性微粒子粉を得ることができる。ここで、Ｎｉ量であるｙの値を変化させると共に、モル比Ｆｅ／（Ｃｏ＋Ｎｉ）を表すｎを変化させたときの保磁力ＨｃＪ等の変化を表す図を図１４に示す。この図を参照しても、Ｎｉ量の少ない組成である０．４≧ｙ＞０（のうち同一組成においては、モル比ｎを変化させることで、より保磁力ＨｃＪが高くなることがわかる。特に、ｎ＝２．７５のときには、その効果が顕著である。これにより、Ｎｉ量が少量であることにより、スピネル型フェリ磁性粉のさらなる微細化を図ることができると共に、当該磁性粉の製造コストの低減を図ることができる。
【００５１】
（実施例６）
続いて、本発明であるスピネル型フェリ磁性微粒子を用いた、磁気シートの作製方法及びその磁気特性を以下の実施例６にて説明する。特に、磁気異方性、及び、加圧減磁の評価を行う。
【００５２】
まず、実験に用いたスピネル微粒子の組成は、
（ＣｏＯ）０．５・（ＮｉＯ）０．５・ｎ／２（Ｆｅ２Ｏ３）
であって、その粒子径Ｄは約３０［ｎｍ］であり、反応母液のｐＨ値及び磁気特性は、それぞれ
（１）ｎ＝２．２５、ｐＨ＝１３．３、ＨｃＪ＝５０９ｋＡ／ｍ（６．４ｋＯｅ）、σｓ＝５．５７×１０−５Ｗｂｍ／ｋｇ（４４．３ｅｍｕ／ｇ）
（２）ｎ＝２．５０、ｐＨ＝１３．０、ＨｃＪ＝４３８ｋＡ／ｍ（５．５ｋＯｅ）、σｓ＝５．１０×１０−５Ｗｂｍ／ｋｇ（４０．６ｅｍｕ／ｇ）
である。
【００５３】
続いて、磁性塗料作成条件を以下に示す。
（条件１）磁粉と混合溶液の重量比（固形分（磁粉＋樹脂）濃度を２５ｗｔ％とした場合の磁粉と混合溶液の重量比）
磁粉：１
樹脂（バインダー）と溶剤の混合溶液：４
ガラスビーズ（直径約０．３ｍｍ）：８
（条件２）樹脂と溶剤の混合溶液の重量比
塩化ビニル系共重合樹脂：１
ヘクロヘキサン：６．２１
トルエン：６．２１
ＭＥＫ：２．５９
（条件３）分散装置：Ｓｐｅｘ社製ミキサーミル（Ｍｏｄｅｌ  ８０００−Ｄ）
（条件４）分散時間：８時間
また、磁性シートの作成方法を説明すると、上記条件にて作成した磁性塗料を、ドクターブレードを用いて厚さ１５μｍのＰＥＴフィルム上に均一に塗布直後に、０．８ＭＡ／ｍ（１０ｋＯｅ）の磁界中で配向させ、乾燥して磁性シートを作製した。
【００５４】
そして、磁気特性の評価法は、以下の通りである。
（評価法１）磁化曲線は、上述したＶＳＭを用いて測定した。
（評価法２）磁気異方性定数Ｋ１及びＫ２は、Ｔｏｒｑｕｅ  ｍａｇｎｅｔｏｍｅｔｅｒを用いて測定したＴｏｒｑｕｅ曲線をフーリエ解析し、下記の式から決定した。
Ｌ＝−（Ｋ１／４＋Ｋ２／６４）ｓｉｎ２θ−（３Ｋ１／８＋Ｋ２／１６）ｓｉｎ４θ＋（３Ｋ２／６４）ｓｉｎ６θ
ちなみに、上記式については以下の文献を参考にする。
参考文献：近角聡伸，他，「強磁性体の物理（下）」，裳華房，昭和５９年，１２章，ｐ．１３
（評価法３）磁気異方性磁界Ｈａは、Ｔｏｒｑｕｅ  ｍａｇｎｅｔｏｍｅｔｅｒを用いて測定した。ちなみに、その測定方法については、以下の文献を参考にする。
参考文献：I.S.Jacobs and
F.E..Luborsky, J.Appl.Phys., vol.28, pp467-473, 1957、D.M.Paige, S.R.Hoon, B.K.Tanner and KO'Grady,
IEEE Trans.Magen., vol20, pp1852-1854, 1984.
（評価法４）加圧前のシート試料に１．６ＭＡ／ｍ（２０ｋＯｅ）の磁界を印加して、残留磁化ＭｒｏをＶＳＭで測定し、油圧プレスを用いて試料に静的圧力を６０秒間加えた後の残留磁化Ｍｒを測定する。そして、加圧減磁を、Ｍｒ／Ｍｒｏから求める。これに関しては以下の文献を参考する。
参考文献：深谷敏雄，小口寿彦，竹内肇，日出山章蔵，横山弘毅，日本応用磁気学会誌，10，81(1986)
【００５５】
以上のようにして測定した磁気異方性あるいは加圧減磁について、図１５乃至図１７を参照して説明する。図１５は、２．１５［ＭＡ／ｍ］の磁界中で測定した上記各スピネル磁性粉（１）（２）のトルク曲線を示す。図１６は、回転ヒステリシス損失を示す。図１７は、加圧減磁を示す。
【００５６】
図１５に示すように、３００ＫにおけるＫ１及びＫ２の値は、Ｋ１≒１×１０５Ｊ／ｃｍ３，Ｋ２≒−３×１０５Ｊ／ｃｍ３であった。また、図１６に示すように、縦軸に回転ヒステリシス損失に相当する値であるＷｒ／Ｊｓを、横軸に外部磁界Ｈを取り、回転ヒステリシス損失を評価した。この結果、異方性磁界Ｈａは、約２．７９〜３．１８ＭＡ／ｍが得られ、本発明であるスピネル型フェリ磁性微粒子粉を用いて作製した磁気シートは、高い磁気異方性を有することがわかる。
【００５７】
さらに、図１７に示すように、他の組成における磁気シート（例えば、ＢａフェライトやＦｅ−Ｃｏによるシート）と、本発明であるスピネル型フェリ磁性微粒子粉（上記（１）（２）の特性を有するもの）を用いて作製した磁気シートの静的な加圧減磁を測定した。この結果、本発明であるＣｏ−Ｎｉスピネルによるものの加圧減磁が小さいことがわかる。これにより、Ｃｏ−Ｎｉスピネルは立方晶で一軸異方性ではないが、磁気異方性エネルギーが加圧による磁気歪エネルギーよりも十分大きければ、加圧減磁は起こり難いと考えられ、優れた磁気特性を有する。
【産業上の利用可能性】
【００５８】
本発明によるスピネル型フェリ磁性粉は、その粒子径が微細かつ均一であり、高い保磁力を有し、また、超常磁性粉の含有量がほぼ零に近いという特徴を有する。さらには、回転ヒステリシス損失や磁化機構に関連する回転ヒステリシス積分値がｆａｎｎｉｎｇ（ファンニング）モデルに近い値である等、非常に磁気特性の高い新規な磁性材料である。従って、磁気記録用媒体として利用することに好適であり、記録状態の安定化、及び、高記録密度化を図ることができる。
【図面の簡単な説明】
【００５９】
【図１】組成式ＣｏｘＮｉｙＦｅ２Ｏ４の粒子おいて、Ｆｅ／（Ｃｏ＋Ｎｉ）＝２．０とした時のＮｉ／Ｃｏの組成比と磁気特性の関係を示した図である。
【図２】組成式ＣｏｘＮｉｙＦｅ２Ｏ４の粒子おいて、Ｎｉ／Ｃｏ＝１とした時のＦｅ／（Ｃｏ＋Ｎｉ）の組成比と磁気特性の関係を示した図である。
【図３】組成式ＣｏｘＮｉｙＦｅ２Ｏ４の粒子おいて、Ｆｅ／（Ｃｏ＋Ｎｉ）の比とσ−Ｔ曲線との関係を示す図で、図３（ａ）はＦｅ／（Ｃｏ＋Ｎｉ）＝２．０、図３（ｂ）はＦｅ／（Ｃｏ＋Ｎｉ）＝２．５のときの組成粒子である。
【図４】生成粒子の電子顕微鏡ＴＥＭ写真の図で、図４（ａ）は組成式ＣｏｘＮｉｙＦｅ２Ｏ４の粒子おいて、Ｆｅ／（Ｃｏ＋Ｎｉ）＝２．５の粒子、図４（ｂ）はＦｅ／（Ｃｏ＋Ｎｉ）＝３．０のときの粒子である。
【図５】実施例１で得られた生成粒子のＸ線回折パターンを示した図である。
【図６】生成粒子の電子顕微鏡ＴＥＭ写真の図で、組成式ＣｏｘＮｉｙＦｅ２Ｏ４の粒子おいて、Ｆｅ／（Ｃｏ＋Ｎｉ）＝２．２５（実施例１）の粒子である。
【図７】実施例で得られた生成粒子のσ−Ｔ曲線を示す図である。
【図８】実施例２乃至５において生成するスピネル型フェリ磁性粉の生成条件を示す図である。
【図９】実施例２乃至５において生成するスピネル型フェリ磁性粉の生成条件を示す図である。
【図１０】実施例２乃至５において生成するスピネル型フェリ磁性粉の生成条件を示す図である。
【図１１】実施例２乃至５において生成するスピネル型フェリ磁性粉の生成条件を示す図である。
【図１２】実施例２乃至５において生成するスピネル型フェリ磁性粉の組成を示す図である。
【図１３】実施例２乃至５において生成したスピネル型フェリ磁性粉の磁気特性を示す図である。
【図１４】組成式ＣｏｘＮｉｙＦｅ２Ｏ４の粒子おいて、０．４≧ｙ≧０の範囲で、Ｆｅ／（Ｃｏ＋Ｎｉ）の値を変化させたときの磁気特性を示した図である。
【図１５】実施例６において作製した磁気シートのトルク曲線を示す図である。
【図１６】実施例６において作製した磁気シートの外部磁界に対する回転ヒステリシス損失の変化を示す図である。
【図１７】実施例６において作製した磁気シートの加圧減磁を示す図である。
【図１】
2005109191.tif 000003
【図２】
2005109191.tif 000004
【図３】
2005109191.tif 000005
【図５】
2005109191.tif 000006
【図７】
2005109191.tif 000007
【図８】
2005109191.tif 000008
【図９】
2005109191.tif 000009
【図１０】
2005109191.tif 000010
【図１１】
2005109191.tif 000011
【図１２】
2005109191.tif 000012
【図１３】
2005109191.tif 000013
【図１４】
2005109191.tif 000014
【図１５】
2005109191.tif 000015
【図１６】
2005109191.tif 000016
【図１７】
2005109191.tif 000017
【図４】
2005109191.tif 000018
【図６】
2005109191.tif 000019